(57)【要約】【課題】本発明は、環境対応型で耐摩耗性に優れたポリアミド捲縮糸を提供することを課題とする。【解決手段】  本発明のセバシン酸単位を主成分とするジカルボン酸単位を有するポリアミド捲縮糸は、放射性炭素（炭素１４）測定によるバイオマス由来炭素の存在割合が４５％以上であることを特徴とするものである。本発明の捲縮糸は、カーボンニュートラルへの寄与が高く、環境対応型の捲縮糸として、カーマット、タイルカーペット、ロールカーペット、ラグマット、ダスコンマットといったカーペット用途を中心に好適に使用される。【選択図】なし【特許請求の範囲】
【請求項１】
セバシン酸単位を主成分とするジカルボン酸単位を有するポリアミドからなる捲縮糸であって、前記捲縮糸における放射性炭素（炭素１４）測定によるバイオマス由来炭素の存在割合が４５％以上であることを特徴とする捲縮糸。
【請求項２】
ポリアミドがナイロン６１０又はナイロン５１０からなることを特徴とする請求項１に記載の捲縮糸。
【請求項３】
総繊度が５００〜３０００ｄｔｅｘ、単糸繊度が５〜５０ｄｔｅｘ、捲縮伸長率が５〜３０％であることを特徴とする請求項１又は２に記載の捲縮糸。
【請求項４】
単糸の断面形状が変形度１．５〜５．０の多葉断面であることを特徴とする請求項１〜３のいずれか１項に記載の捲縮糸。
【請求項５】
単糸の断面形状が中空率５〜２５％の中空断面であることを特徴とする請求項１〜３のいずれか１項に記載の捲縮糸。
【請求項６】
アミノ末端基濃度が２０〜１００ｅｑ／ｔｏｎであることを特徴とする請求項１〜５のいずれか１項に記載の捲縮糸。
【請求項７】
請求項１〜６のいずれか１項に記載の捲縮糸（Ａ）を少なくとも一部に用いて、混繊又は交撚した捲縮糸。
【請求項８】
捲縮糸（Ａ）以外の捲縮糸（Ｂ）が、ナイロン６からなる捲縮糸及び／又はナイロン６６からなる捲縮糸であることを特徴とする請求項７に記載の捲縮糸。
【発明の詳細な説明】
【技術分野】
【０００１】
本発明は、捲縮糸に関する。更に詳しくは、環境対応型で耐摩耗性に優れたポリアミド捲縮糸に関する。
【背景技術】
【０００２】
ナイロン６やナイロン６６に代表されるポリアミドからなる捲縮糸は、ポリエステルやポリオレフィンからなる捲縮糸に比べて、風合いが柔らかく、耐摩耗性や耐ヘタリ性といった耐久性に優れるため、カーマット、タイルカーペット、ロールカーペット、ラグマット、ダスコンマットといったカーペット用途を中心に幅広く使用されている。
【０００３】
例えば、特許文献１では、十分な反発弾性、嵩高性、耐久性を有し、かつソフトタッチな風合いとスパンライクな表面外観を得るために、捲縮伸長率と交絡数を規定し、かつ単糸断面の外接円直径と単糸繊度の関係を規定したナイロン６捲縮糸やナイロン６６捲縮糸が開示されている。
【０００４】
しかしながら、特許文献１を含め、これまで一般的に使用されているポリアミドからなる捲縮糸は、石油由来原料を使用しているため、原油価格の変動により原料価格が不安定になりやすく、また将来的には、石油の枯渇により原料調達が困難になることが予想される。加えて、該捲縮糸で構成されるカーペット製品は、使用後廃棄処理にあたって、焼却処分されることが主流であるが、その際に発生する二酸化炭素は、石油由来の炭素であるため、結果として大気中の二酸化炭素の量を増加させる要因となり得る。
【０００５】
一方で、バイオマス由来原料を使用したポリアミドは、原料がバイオマスであるため、原料価格や原料ソースが安定することが期待される。また、前記ポリアミドに使用されるバイオマス由来原料は、太陽エネルギーと水、及び大気中に存在する二酸化炭素から光合成によって成長するバイオマスを起源とするため、製品の焼却時に発生する二酸化炭素は、元の大気に戻るだけで、大気中の二酸化炭素の量は増減しない。即ち、バイオマス由来原料を使用したポリアミドは、カーボンニュートラルな原料であることから、地球環境に優しい次世代の環境対応型原料として、近年大きな注目を集めている。
【０００６】
バイオマス由来原料を使用したポリアミド繊維としては、例えば、特許文献２や特許文献３に開示されているようにジカルボン酸成分として、ひまし油由来のセバシン酸を使用したナイロン６１０繊維が挙げられる。これらの特許文献では、ナイロン６１０の低吸湿性や形状安定性、屈曲回復率といったポリマー特性を生かし、特許文献２では導電ブラシ用に、特許文献３ではディスプレイ用パネル洗浄ブラシ用に、それぞれ設計したポリアミド繊維についての技術開示がある。
【先行技術文献】
【特許文献】
【０００７】
【特許文献１】特開２００３−１９３３４４号公報
【特許文献２】特開２０１０−２５５１５８号公報
【特許文献３】特開２０１１−１６３５号公報
【発明の概要】
【発明が解決しようとする課題】
【０００８】
しかしながら、バイオマス由来原料を使用したポリアミドからなる捲縮糸は、環境志向の高いカーペット業界において、強く要望されているにも関わらず、これまで検討されていないのが実状である。
【０００９】
また、ナイロン６やナイロン６６に代表されるポリアミドからなる捲縮糸は、ポリエステルやポリオレフィンからなる捲縮糸に比べて、耐摩耗性に優れてはいるものの、長期間の使用でも摩耗が少なく、外観品位が損なわれない上級グレートのカーペット用途においては、更なる耐摩耗性の向上が求められることがあった。
【００１０】
このように、耐摩耗性に優れたポリアミドからなる捲縮糸は、幅広く用途展開する上で、強く要望されているにも関わらず、これまで検討されていないのが実状である。
【００１１】
本発明は、上述した従来技術における問題点の解決を課題として鋭意検討した結果、達成されたものである。
【００１２】
即ち、本発明は、バイオマス由来原料を使用したポリアミドからなる環境対応型で耐摩耗性に優れた捲縮糸を提供するものである。
【課題を解決するための手段】
【００１３】
本発明は、前記課題を解決するために、次のような手段を採用するものである。
１．セバシン酸単位を主成分とするジカルボン酸単位を有するポリアミドからなる捲縮糸であって、前記捲縮糸における放射性炭素（炭素１４）測定によるバイオマス由来炭素の存在割合が４５％以上であることを特徴とする捲縮糸。
２．ポリアミドがナイロン６１０又はナイロン５１０からなることを特徴とする１項に記載の捲縮糸。
３．総繊度が５００〜３０００ｄｔｅｘ、単糸繊度が５〜５０ｄｔｅｘ、捲縮伸長率が５〜３０％であることを特徴とする１項又は２項に記載の捲縮糸。
４．単糸の断面形状が変形度１．５〜５．０の多葉断面であることを特徴とする１〜３項のいずれか１項に記載の捲縮糸。
５．単糸の断面形状が中空率５〜２５％の中空断面であることを特徴とする１〜３項のいずれか１項に記載の捲縮糸。
６．アミノ末端基濃度が２０〜１００ｅｑ／ｔｏｎであることを特徴とする１〜５項のいずれか１項に記載の捲縮糸。
７．１〜６項のいずれか１項に記載の捲縮糸（Ａ）を少なくとも一部に用いて、混繊又は交撚した捲縮糸。
８．捲縮糸（Ａ）以外の捲縮糸（Ｂ）が、ナイロン６からなる捲縮糸及び／又はナイロン６６からなる捲縮糸であることを特徴とする７項に記載の捲縮糸。
【発明の効果】
【００１４】
本発明によれば、バイオマス由来原料を使用したポリアミドからなる環境対応型で耐摩耗性に優れた捲縮糸を提供することができる。
【図面の簡単な説明】
【００１５】
【図１】本発明のポリアミド捲縮糸の耐摩耗性（糸切断回転数）を評価するための摩耗試験機のモデル図である。
【図２】本発明のポリアミド捲縮糸の製造に用いる３葉断面（Ｙ型）用口金の吐出孔断面図の具体例の一例である。
【発明を実施するための形態】
【００１６】
以下に、本発明について更に詳細に説明する。
【００１７】
まず、本発明におけるセバシン酸単位を主成分とするジカルボン酸単位を有するポリアミドについて説明する。セバシン酸は、例えば、ひまし油の種子から精製することにより製造することで、植物由来原料と位置付けられる。セバシン酸単位以外のジカルボン酸単位を構成するジカルボン酸としては、シュウ酸、マロン酸、コハク酸、グルタル酸、アジピン酸、ピメリン酸、スベリン酸、アゼライン酸、フタル酸、イソフタル酸、テレフタル酸などが挙げられ、本発明の効果を損なわない範囲でこれらを配合することができる。また、これらのジカルボン酸についても、植物由来であることが好ましい。上記セバシン酸単位以外のジカルボン酸単位の共重合量としては、全ジカルボン酸単位中０〜４０モル％以下が好ましく、０〜２０モル％がより好ましく、０〜１０モル％がさらに好ましい。
ジアミン単位を構成するジアミンとしては、炭素数２以上のジアミン、好ましくは炭素数４〜１２のジアミンが挙げられ、具体的には、プトレシン、１，５−ペンタンジアミン、ヘキサメチレンジアミン、トリメチレンジアミン、ノナンジアミン、メチルペンタンジアミン、フェニレンジアミン、エタンブトールなどが挙げられる。また、これらのジアミンについても、植物由来であることが好ましい。
【００１８】
本発明におけるセバシン酸単位を主成分とするジカルボン酸単位を有するポリアミドは、セバシン酸単位を主成分とするジカルボン酸単位と上記ジアミン単位の組み合わせにより、ナイロン２１０、ナイロン３１０、ナイロン４１０、ナイロン５１０、ナイロン６１０、ナイロン７１０、ナイロン８１０、ナイロン９１０、ナイロン１０１０、ナイロン１１１０、ナイロン１２１０などが挙げられ、ナイロン４１０、ナイロン５１０、ナイロン６１０、ナイロン７１０、ナイロン８１０、ナイロン９１０、ナイロン１０１０、ナイロン１１１０、ナイロン１２１０がさらに好ましく挙げられる。この中でも、重合性が安定し、捲縮糸の黄化が少なく、染色性が良好なナイロン５１０、ナイロン６１０が最も好ましい。
【００１９】
本発明におけるセバシン酸単位を主成分とするジカルボン酸単位を有するポリアミドからなる捲縮糸は、捲縮糸に含まれる炭素全体に対してバイオマス由来炭素の存在割合が４５％以上であることが必要であり、好ましくは５５％以上、さらに好ましくは８０％以上、最も好ましくは１００％である。バイオマス由来炭素の存在割合が４５％未満の場合は、カーボンニュートラルへの寄与が下がり、環境対応型の捲縮糸を提供しようとする本発明の主旨にそぐわないものとなる。
【００２０】
本発明におけるバイオマス由来炭素とは、大気中に二酸化炭素として存在していた炭素が植物中に取り込まれ、これを原料として合成されたポリアミドに存在する炭素を示すものであり、放射性炭素（炭素１４）の測定により同定することができる。その理由は次の通りである。大気中の高層部においては、窒素原子に宇宙線（中性子）が衝突して炭素１４原子が生成される反応が継続して起こっており、これが大気中全体へと循環しているため、大気中のニ酸化炭素には、炭素１４が一定割合（平均として１０７．５ｐＭＣ（ｐｅｒｃｅｎｔ ｍｏｄｅｒｎ ｃａｒｂｏｎ））で含まれていることがわかっている。一方、地中に閉じ込められた炭素１４原子は、上記の循環からは隔離されているため、放射線を出しながら半減期５７３０年で窒素原子に戻っていく反応のみが起こり、現在の石油などの化石原料中には炭素１４原子が殆ど残っていない。したがって、対象となる試料中における炭素１４の濃度を測定し、大気中の炭素１４の含有割合（１０７．５ｐＭＣ）を指標として逆算することで、試料中に含まれる炭素のうちのバイオマス由来炭素の割合を求めることができる。本発明におけるセバシン酸単位を主成分とするジカルボン酸単位を有するポリアミドとしては、バイオマス由来原料を重合して新たに得られたポリアミドのみならず、バイオマス由来炭素が含有されてなるリサイクルポリアミドも包含するものである。
【００２１】
本発明におけるセバシン酸単位を主成分とするジカルボン酸単位を有するポリアミドは、硫酸相対粘度（ηｒ）が２．５〜３．５であることが好ましく、２．６〜３．０であることがより好ましい。ηｒが３．５以下であると、溶融紡糸する際に十分な製糸性を確保するために紡糸温度を高く設定する必要がなく、ポリマー自体、或いはポリマーに配合する着色剤や添加剤等が変質し着色又は変色するといった不都合も生じにくい。一方、ηｒが２．５以上であると、適正な粘度で安定的に紡出でき、或いは単糸繊度斑も発生しにくい。
【００２２】
本発明におけるセバシン酸単位を主成分とするジカルボン酸単位を有するポリアミドからなる捲縮糸は、着色剤によって原着化されていても良く、着色剤による原着化によって、カーペットなど製品の柄出しに際し意匠性を付与することが可能となる。また、バイオマス由来原料を使用したポリアミドが、その製造過程において変性や精製不良により着色した場合においても、着色剤による原着化によって、所望の色相に適宜調整することが可能となる。着色剤としては、カーボンブラック、酸化チタン、アントラキノン系着色剤、フタロシアニン系着色剤、アゾ系着色剤及び酸化鉄系着色剤などが挙げられ、要求される色相に応じて適宜使用することができる。捲縮糸への着色剤の添加率は、特に限定されず、カーペットの柄出しに際して所望の意匠性を付与できるように適宜設定すれば良いが、通常は捲縮糸を構成する成分全体に対して、０．０１〜３質量％である。
【００２３】
また、本発明におけるセバシン酸単位を主成分とするジカルボン酸単位を有するポリアミドからなる捲縮糸は、着色剤以外にも、耐光剤、耐候剤、紫外線吸収剤、耐熱剤、熱劣化防止剤、酸化防止剤、滑剤、可塑剤、分散剤、安定剤、難燃剤、抗菌剤、防汚剤など、従来公知の添加剤を適宜使用することができる。
【００２４】
本発明におけるセバシン酸単位を主成分とするジカルボン酸単位を有するポリアミドからなる捲縮糸は、総繊度が５００〜３０００ｄｔｅｘであることが好ましく、７００〜２５００ｄｔｅｘがより好ましい。総繊度が５００ｄｔｅｘ未満の場合は、捲縮糸の製造コストが高くなり、またカーペットの嵩高性が低下しやすくなる傾向にある。総繊度が３０００ｄｔｅｘを超えると、カーペット加工におけるタフト工程通過性が低下しやすく、またカーペットの風合いが硬くなりやすくなる傾向にある。
【００２５】
本発明におけるセバシン酸単位を主成分とするジカルボン酸単位を有するポリアミドからなる捲縮糸は、単糸繊度が５〜５０ｄｔｅｘであることが好ましく、１０〜４０ｄｔｅｘがより好ましい。単糸繊度が５ｄｔｅｘ未満の場合は、カーペットの嵩高性や耐摩耗性が低下しやすく、耐久性不良に繋がることがある。単糸繊度が５０ｄｔｅｘを超えると、カーペットの風合いが硬くなる傾向にある。
【００２６】
本発明におけるセバシン酸単位を主成分とするジカルボン酸単位を有するポリアミドからなる捲縮糸は、捲縮伸長率が５〜３０％であることが好ましく、１５〜３０％がより好ましい。捲縮伸長率が５％未満であると、カーペットの嵩高性や風合いが低下すると共に、耐摩耗性の低下により耐久性不良に繋がることがある。また、捲縮伸長率が３０％を超える捲縮糸を通常の製造方法で製造することは技術的に困難である。
【００２７】
さらに、本発明におけるセバシン酸単位を主成分とするジカルボン酸単位を有するポリアミドからなる捲縮糸は、単糸の断面形状が、変形度１．５〜５．０の多葉断面であることが好ましい。さらに好ましくは、２．５〜５．０である。変形度が１．５未満であるとマルチフィラメントにおいて単糸間の空隙が少なくなり、カーペットの嵩高性や風合いが低下すると共に、耐摩耗性の低下により耐久性不良に繋がることがある。また、変形度が５．０を超える断面形状を通常の製造方法で製造することは技術的に困難である。
【００２８】
多葉断面としては、２葉（扁平、繭型、眼鏡型など）、３葉、４葉、５葉、６葉などが例示できるが、３葉、４葉が単糸間の空隙をより形成しやすく好ましい。ここで言う変形度とは、単糸横断面の外接円の直径Ｄと、単糸横断面の内接円の直径ｄの比（Ｄ／ｄ）で表される。
【００２９】
また、カーペットに嵩高性を付与するための上記以外の断面形状としては、中空断面が挙げられる。中空断面の場合、中空率が５〜２５％であることが好ましく、１０〜２０％であることがより好ましい。中空率が５％未満であると、カーペットの嵩高性や風合いが低下すると共に、耐摩耗性の低下により耐久性不良に繋がることがある。また、中空率が２５％を超える断面形状を通常の製造方法で製造することは技術的に困難である。中空部は、１つでも複数（田型断面など）でも良い。複数の場合、それらの中空部の合計の中空率が５〜２５％であれば良い。
【００３０】
本発明におけるセバシン酸単位を主成分とするジカルボン酸単位を有するポリアミドからなる捲縮糸は、ポリアミドとポリアミド以外のポリマーを用いて複合繊維とすることは好ましくない。ここで、複合繊維とは、複数のポリマーを使用して複合紡糸口金によって製造されるもので、単糸の断面形状としては芯鞘型、並列型、海島型などが例示される。複合繊維の場合、複合紡糸口金の設計上、高変形度の多葉断面糸や高中空率の中空断面糸を得ることができず、このようにして得られた捲縮糸では、カーペットの嵩高性や風合いが低下すると共に、耐摩耗性の低下により耐久性不良に繋がることがある。ポリアミド以外のポリマーを用いる場合は、ポリアミドとチップブレンドして紡糸機に投入する方法でポリマーブレンドすれば良く、この場合においては、ポリアミド単一ポリマーと同様に高変形度の多葉断面糸や高中空率の中空断面糸を得ることができる。この場合、ポリマー全体に対するポリアミド以外のポリマーのブレンド率は、３５質量％未満であることが、捲縮糸の物性（強度、伸度、捲縮伸長率）や耐摩耗性を維持させる点で好ましい。より好ましいブレンド率は２０質量％未満であり、更に好ましいブレンド率は５質量％未満である。好ましい下限としては特に制限はなく、０質量％以上であればよい。
【００３１】
本発明におけるセバシン酸単位を主成分とするジカルボン酸単位を有するポリアミドからなる捲縮糸は、アミノ末端基濃度が、２０〜１００ｅｑ／ｔｏｎであることが好ましい。より好ましくは、３０〜９０ｅｑ／ｔｏｎ、さらに好ましくは、４０〜８０ｅｑ／ｔｏｎである。アミノ末端基は、ポリアミドを染色するための染料である酸性染料や含金染料の染着部位となるが、セバシン酸単位を主成分とするジカルボン酸単位を有する本発明のポリアミドにおいては、メチレン比率が高く、ナイロン６やナイロン６６に比べて、アミノ末端基濃度が低くなることが一般的であり、このことが本発明におけるセバシン酸単位を主成分とするジカルボン酸単位を有するポリアミドからなる捲縮糸の染色性を低下させる要因であると発明者らは考えている。そこで、染色性を確保するために、アミノ末端基濃度は２０ｅｑ／ｔｏｎ以上であることが好ましい。一方で、アミノ末端基濃度が高すぎると、溶融紡糸工程において、アミノ末端基起因のポリマー変性により捲縮糸が黄化したり、製糸性が悪化する場合があり、また、捲縮糸あるいはカーペット製品の保管中や使用時において、アミノ末端基起因の光や熱でのポリマー変性や排気ガス成分の付着により捲縮糸が黄化する場合があるため、アミノ末端基濃度は１００ｅｑ／ｔｏｎ以下であることが好ましい。
【００３２】
本発明におけるセバシン酸単位を主成分とするジカルボン酸単位を有するポリアミドからなる捲縮糸は、カーペット用途に好適に使用することができる。カーペットとしては、カーマット、タイルカーペット、ロールカーペット、ラグマット、ダスコンマットなど、幅広い分野で使用することができる。特に、本発明の主旨に合った環境を重視した分野において、好適に使用することができる。カーペットの形態は、カットパイル、ループパイル、それらの組合せなど、所望のカーペット製品となるように適宜選択することができる。
【００３３】
本発明におけるセバシン酸単位を主成分とするジカルボン酸単位を有するポリアミドからなる捲縮糸は、石油由来のポリアミドからなる捲縮糸に比べて、優れた耐摩耗性を有している。
【００３４】
この効果を発揮するメカニズムは、必ずしも明確ではないが、ポリアミド中に存在するバイオマス由来炭素中の微量の炭素１４原子が寄与しているものと考えている。一般的に、ある元素の同位体は、電子状態がほぼ同じであり、化学的な性質も極めて近い性質を示すとされる。しかし、質量数が異なることにより、ポリマーの物性が異なる例が知られている。例えば、重水素を含有するポリエチレンナフタレートの場合、密度が異なる例として、J．ＭＡＣＲＯＭＯＬ．ＳＣＩ．−ＰＨＹＳ．Ｂ３６（２），２０５−２１９（１９９９）を挙げることが出来る。即ち、放射性同位体の含有量の違いによって、密度に違いが生じ、そのことによりポリマーの物性に違いが生じることが考えられるのである。本発明においては、ポリアミド中に存在する微量の炭素１４原子が、捲縮糸の製造工程において、ポリマーの結晶成長を抑制することで、粗大結晶を減少させ、結晶と非晶の構造差が小さく、欠陥の少ない、均一な繊維構造の形成に寄与しているものと考えられる。
【００３５】
本発明におけるセバシン酸単位を主成分とするジカルボン酸単位を有するポリアミドからなる捲縮糸の製造方法は、基本工程としては通常の溶融紡糸、冷却、給油、延伸、および捲縮処理からなる捲縮糸製造工程によって製造される。本発明に用いる溶融紡糸装置はエクストルーダー型紡糸機でもプレッシャーメルター型紡糸機でも使用可能であるが、製品の均一性、製糸収率等の点でエクストルーダー型紡糸機が好ましい。着色剤を添加する場合は、着色剤を高濃度で添加したマスターチップをポリアミドチップとブレンドしたチップを紡糸機に投入しても良いし、それぞれのチップを紡糸機直上で計量しながら投入しても良い。また、着色剤を粉体或いは液体の状態で直接紡糸機に投入しても良い。
【００３６】
かかる捲縮糸の特定の総繊度、単糸繊度及び断面形状などを満足させるには、ポリアミドの粘度、紡糸温度、口金孔形状、吐出量、冷却等の紡糸条件を適切に設定して溶融紡糸する。
【００３７】
溶融紡糸された糸条は、冷風によって冷却固化され、次いで油剤を付与された後、所定の引き取り速度で回転する引き取りローラに捲回して引き取られる。引き取り速度は３００〜１５００ｍ／分が好ましい。引き取った糸条は、通常、引き続き延伸および捲縮加工を連続して行う。別の方法として、未延伸糸で一旦巻き取った後、別工程で延伸および捲縮加工を行う方法、あるいは延伸糸を一旦巻き取った後、別工程で捲縮加工を行う方法も可能である。
【００３８】
本発明にかかるセバシン酸単位を主成分とするジカルボン酸単位を有するポリアミドからなる捲縮糸は５〜３０％の捲縮伸長率を有するが、そのためには延伸工程で十分に分子鎖の配向を高めてから捲縮加工するのが好ましい。延伸倍率は２．０〜４．０倍の範囲で行い、伸度が３０〜１００％となるよう延伸することが好ましい。次いで、延伸された糸条は捲縮付与装置を通して捲縮加工処理する。捲縮は飽和蒸気、過熱蒸気または加熱空気等の加熱流体加工処理によって行われる。捲縮加工装置は、例えば、特開２００４−８４０８０号公報で開示された捲縮加工ノズル装置などを使用することができる。通常は、該捲縮加工ノズルを有するジェットノズル方式で捲縮加工され、ニードル内を通過する糸条に周囲から過熱蒸気や加熱空気等の高圧の高温流体を接触させ、大気中に放出し冷却することで捲縮を付与する。更に、捲縮を固定する目的で、捲縮ノズルを通過した捲縮糸に冷風を吹きつけたり、内部に吸引するロータリーフィルターの表面に捲縮糸を堆積させて冷却する方法等も採用することができる。
【００３９】
捲縮加工する際の捲縮ノズルの温度は１９０〜２５０℃が好ましく、２１０〜２４０℃がさらに好ましい。捲縮ノズルの温度が１９０℃未満であると、熱処理が不十分なため捲縮を十分に付与できない。また、２５０℃を超えると、熱処理が過多となり、ポリマーの融着や劣化が起こり、捲縮糸の物性（強度、伸度、捲縮伸長率）や耐摩耗性が低下することがある。
【００４０】
本発明にかかるセバシン酸単位を主成分とするジカルボン酸単位を有するポリアミドからなる捲縮糸は、前述した通り、捲縮糸の製造工程において、ポリマーの結晶成長を抑制することで、粗大結晶を減少させ、結晶と非晶の構造差が小さく、欠陥の少ない、均一な繊維構造を形成する傾向にあるものと推定しているが、このことにより、石油由来のポリアミドに比べて、物性（強度、伸度、捲縮伸長率）低下を伴わずに、高温の加熱流体加工が可能である。そればかりか、高温の加熱流体加工により、捲縮伸長率は大きくなり、これによっても捲縮糸の耐摩耗性を向上させることが可能となる。一方で、石油由来のポリアミドの場合、加熱流体加工の処理温度が高すぎると、繊維構造中に発生する欠陥部分によって、物性（強度、伸度、捲縮伸長率）低下が生じ、このことにより、捲縮糸の耐摩耗性がさらに低下するのである。
【００４１】
捲縮加工された捲縮糸は適度なストレッチを与えて、捲縮を一部潜在化させた後、巻取り機で巻き取る。捲縮糸は巻取り前に集束性を付与するため交絡処理を与えることもある。
【００４２】
かくして、本発明におけるセバシン酸単位を主成分とするジカルボン酸単位を有するポリアミドからなる捲縮糸が得られる。
【００４３】
さらに、上記で説明した本発明におけるセバシン酸単位を主成分とするジカルボン酸単位を有するポリアミドからなる捲縮糸（以下捲縮糸（Ａ）と称する場合もある）は、混繊又は交撚されていても良く、混繊又は交撚した捲縮糸を構成する捲縮糸は、捲縮糸（Ａ）を少なくとも一部に用いていれば良く、捲縮糸（Ａ）のみを用いてもよい。
【００４４】
混繊又は交撚した捲縮糸を構成する捲縮糸の内、捲縮糸（Ａ）以外の捲縮糸（以下捲縮糸（Ｂ）と称する場合もある）を用いる場合、捲縮糸（Ｂ）としては、特に限定されず、捲縮糸（Ａ）以外のポリアミドからなる捲縮糸（ナイロン６からなる捲縮糸、ナイロン６６からなる捲縮糸等）、ポリエステルからなる捲縮糸、ポリオレフィンからなる捲縮糸などの従来公知の捲縮糸を１種または複数種用いることができるが、混繊又は交撚した捲縮糸の染色の簡便性や、風合い、耐摩耗性の観点では、ナイロン６からなる捲縮糸及び／又はナイロン６６からなる捲縮糸が好ましい。
【００４５】
混繊又は交撚した捲縮糸を構成する捲縮糸の混繊率や交撚率は、特に限定されないが、環境対応及び耐摩耗性の観点では、繊度換算で、捲縮糸（Ａ）：捲縮糸（Ｂ）が、３０：７０〜１００：０の範囲が好ましく、４５：５５〜１００：０の範囲がより好ましい。
【００４６】
混繊や交撚の方法は、特に限定されず従来公知の方法を使用できる。例えば、混繊は、混繊させる複数の捲縮糸を引き揃えて、交絡ノズルに通し、エアーなどの流体によって交絡を付与することによって混繊させる方法などが挙げられる。交絡数は特に限定されないが、捲縮糸の捲縮伸長率などの物性を損なわずに均一に混繊させる観点では、５〜１００個／ｍが好ましく、２０〜５０個／ｍがより好ましい。また、交撚は、交撚させる複数の捲縮糸のそれぞれに、下撚りとしてＳ撚り又はＺ撚りを施し、それら複数の捲縮糸を撚り合わせる際に、上撚りとして下撚りとは逆の撚りを施す方法などが例示される。撚り数は特に限定されないが、捲縮糸の捲縮伸長率などの物性を損なわずに均一に交撚させる観点では、５０〜２５００Ｔ／ｍが好ましく、１００〜５００Ｔ／ｍがより好ましい。さらに、交撚の後に、セット性を高めるために、蒸気や乾熱処理などを施しても良い。
【実施例】
【００４７】
以下、本発明を実施例を用いて詳細に説明するが、本発明はこれらの実施例により何等限定されるものではない。なお、実施例中の各測定値の測定方法は以下の通りである。
【００４８】
（１）硫酸相対粘度（ηｒ）：ポリマーチップを試料として、試料０．２５ｇを９８％硫酸２５ｍｌに溶解し、オストワルド粘度計を用いていて２５℃で測定し、以下の式から求めた。５サンプルの平均値から求めた。
ηｒ＝試料溶液の流下秒数／硫酸のみの流下秒数
【００４９】
（２）バイオマス由来炭素の存在割合：捲縮糸を試料として、ＡＳＴＭ  Ｄ６８６６  Ｂ法（加速器質量分析法）により測定・算出した。
【００５０】
（３）総繊度：ＪＩＳ  Ｌ１０１３（２０１０）  ８．３．１  ｂ)Ｂ法により、正量繊度を測定して総繊度とした。
【００５１】
（４）単糸繊度：総繊度をフィラメント数で除して求めた。
【００５２】
（５）強度、伸度：  ＪＩＳ  Ｌ１０１３（２０１０）  ８．５．１標準時試験に示される定速伸長条件で測定した。試料をオリエンテック社製“テンシロン”（ＴＥＮＳＩＬＯＮ）ＵＣＴ−１００を用い、掴み間隔は２５ｃｍ、引張り速度は３０ｃｍ／分で行った。なお、伸度はＳ−Ｓ曲線における最大強力を示した点の伸びから求めた。
【００５３】
（６）捲縮伸長率：捲縮糸をかせ状にとり、２０℃、６５％ＲＨの室内に３時間放置して放縮させた。次いで、沸騰水中に２０分間浸漬して沸騰水処理を行った。沸騰水処理したかせ状の糸条を１２時間前記室内で放置乾燥させた。次に、該糸条を１ｍ程度の長さに切り取り、糸条の総繊度をＡ（ｄｔｅｘ）とすると１７．７Ａ（μＮ）（１．８Ａ（ｍｇ））の初荷重を３０秒間加えた後の糸条の長さＬ１を先ず測定した。
【００５４】
次に、８８３Ａ（μＮ）（９０Ａ（ｍｇ））の定荷重を３０秒間加えた後の糸条の長さＬ２を測定した。本発明における捲縮伸長率Ｇ（％）はＬ１，Ｌ２より、以下の式から求めた。５サンプルの平均値から求めた。
Ｇ＝（（Ｌ２−Ｌ１）／Ｌ１）×１００（％）。
【００５５】
（７）変形度：レーヨンステープルで包んだ捲縮糸の糸端を、厚さ０．５ｍｍのステンレス製プレパラートに設けた穴（穴径１．０ｍｍ）に通し、安全カミソリでプレパラートの両面に沿って平行にカットしたものを断面観察用の試料とした。この試料をＫＥＹＥＮＣＥ社製デジタルマイクロスコープ「ＶＨＸ−５００」を用いて５００倍で観察し、単糸横断面の外接円の直径Ｄと、単糸横断面の内接円の直径ｄから下記式により求めた。１０サンプルの平均値から求めた。
変形度＝Ｄ／ｄ
【００５６】
（８）中空率：レーヨンステープルで包んだ捲縮糸の糸端を、厚さ０．５ｍｍのステンレス製プレパラートに設けた穴（穴径１．０ｍｍ）に通し、安全カミソリでプレパラートの両面に沿って平行にカットしたものを断面観察用の試料とした。この試料をＫＥＹＥＮＣＥ社製デジタルマイクロスコープ「ＶＨＸ−５００」を用いて５００倍で観察し、面積計測機能により、中空部を含む繊維の断面積Ｓと中空部の面積ｓから次式により求めた。１０サンプルの平均値から求めた。
中空率＝（ｓ／Ｓ）×１００（％）
【００５７】
（９）アミノ末端基濃度：ポリマーチップ、或いはトリクロロエチレンに１０分間浸漬・振とうして油剤を落とした後、２５℃で１時間風乾し、１５時間真空乾燥した捲縮糸を試料とした。試料１ｇを５０ｍｌのフェノール／エタノール混合溶液（フェノール／エタノール＝８３．５／１６．５）に、２５℃で振とう溶解させて試料溶液とし、この溶液を０．０２Ｎの塩酸で中和滴定する際に要した０．０２Ｎ塩酸量を求めた。また、上記フェノール／エタノール混合溶液のみを０．０２Ｎの塩酸で中和滴定する際に要した０．０２Ｎ塩酸量を求めた。それらの差から、試料１ｔｏｎあたりのアミノ末端基量を求めた。５サンプルの平均値から求めた。
【００５８】
（１０）耐摩耗性（糸切断回転数）：安藤鉄工所製のトワイン摩耗試験機を用い、図１に示すように、Ｐ６００番サンドペーパー２を直径４０ｍｍのローラー３に巻き付け、糸の接触長：３１ｍｍ、ローラー回転速度：２００ｒｐｍ、測定荷重：０．４ｃＮ／ｄｔｅｘの条件にて、試料（捲縮糸）１を固定し、ローラー３にかけ、他端に荷重４をつるした。矢印で示されるローラーの回転方向ｈにローラーを回転させ、糸切断までのローラー回転数を測定した。図１は、本発明のポリアミド捲縮糸の耐摩耗性（糸切断回転数）を評価するための摩耗試験機のモデル図である。
【００５９】
（１１）染色性（筒編地のＬ＊値）：捲縮糸からなる筒編地を試料とした。試料を酸性染料（日本化薬社製  Ｋａｙａｎｏｌ  Ｎａｖｙ  Ｂｌｕｅ  Ｒ）０．５％ｏｗｆ、浴比１：１００、ｐＨ＝７、９８℃、３０分の条件で染色した後、水洗し、６５℃で１時間熱風乾燥し、２５℃で１２時間風乾した。得られた筒編地をスガ試験機社製ＳＭカラーコンピューター（型式：ＳＭ−Ｐ）を用い、Ｃ光２°視野、８°照明・拡散光受光（正反射光除く）、測定孔径３０ｍｍの条件で測色し、明度（Ｌ＊値）を求めた。筒編地の５箇所の平均値から求めた。なお、Ｌ＊値が小さい程、試料は濃色に染色されている、即ち染色性が良いことを示し、逆に、Ｌ＊値が大きい程、試料は淡色、即ち染色性が悪いことを示す。
【００６０】
［実施例１］
ヘキサメチレンジアミンとセバシン酸（植物由来）との塩の８０質量％水溶液を重合缶に投入し、重合缶内を十分に窒素置換した後、撹拌しながら加温を開始した。缶内圧力を最大１．７ＭＰａに調整しながら最終到達温度を２７０℃とした。目的の相対粘度になるように重合時間を調整した後、溶融ポリマーを水浴中に吐出し、ストランドカッターでチップ化することで、ナイロン６１０チップ（硫酸相対粘度２．７、アミノ末端基濃度３３ｅｑ／ｔｏｎ）を得た。得られたナイロン６１０チップを１００℃、１２時間の条件で真空乾燥した後、エクストルーダー型紡糸機に投入し、溶融紡糸した。紡糸温度２６０℃、３葉断面（Ｙ型）用の孔スペック（スリット長／スリット幅＝６．５）を有する口金を用いて、捲縮糸の総繊度が１１７０ｄｔｅｘ、フィラメント数５４、単糸繊度が２１．７ｄｔｅｘとなるように製糸した。ここで、スリット長とスリット幅は、図２に示す通りである。すなわち、図２は、３葉断面（Ｙ型）用口金の吐出孔断面図の具体例であり、吐出孔断面は、吐出孔のスリット長ｉと吐出孔のスリット幅ｋを有する３葉のスリットから構成される。
【００６１】
引取速度は１０００ｍ／分、トータル延伸倍率３．０倍（１段目延伸倍率２．６倍、２段目延伸倍率１．１５倍）、１段目延伸温度５０℃、２段目延伸温度１４０℃、セット温度１９５℃で熱延伸した。次いで延伸糸条は連続して、特開２００４−８４０８０号公報中の図６で示される捲縮ノズルで０．９ＭＰａの過熱蒸気により、捲縮ノズル温度２２５℃にて捲縮処理した後、冷却ロールで冷却した後、０．１２ｃＮ／ｄｔｅｘをかけてストレッチし、捲縮を潜在化した後、交絡ノズルを通して、１０個／ｍの交絡を付与して、２７００ｍ／分で巻き取った。
【００６２】
得られた捲縮糸の特性を表１に示す。
【００６３】
［実施例２］
捲縮ノズル温度を２３５℃に変更したこと以外は、実施例１と同様にして、捲縮糸を得た。得られた捲縮糸の特性を表１に示す。
【００６４】
［実施例３］
捲縮ノズル温度を２００℃に変更したこと以外は、実施例１と同様にして、捲縮糸を得た。得られた捲縮糸の特性を表１に示す。
【００６５】
［実施例４］
３葉断面（Ｙ型）用の孔スペックをスリット長／スリット幅＝３．０に変更したこと以外は、実施例１と同様にして、捲縮糸を得た。得られた捲縮糸の特性を表１に示す。
【００６６】
［実施例５］
重合工程でヘキサメチレンジアミンの添加量を調整することによりアミノ末端基濃度を１７ｅｑ／ｔｏｎに調整したＮ６１０チップを使用したこと以外は、実施例１と同様にして、捲縮糸を得た。得られた捲縮糸の特性を表１に示す。
【００６７】
［実施例６］
重合工程でヘキサメチレンジアミンの添加量を調整することによりアミノ末端基濃度を５２ｅｑ／ｔｏｎに調整したＮ６１０チップを使用したこと以外は、実施例１と同様にして、捲縮糸を得た。得られた捲縮糸の特性を表１に示す。
【００６８】
［実施例７］
重合工程でヘキサメチレンジアミンの添加量を調整することによりアミノ末端基濃度を６５ｅｑ／ｔｏｎに調整したＮ６１０チップを使用したこと以外は、実施例１と同様にして、捲縮糸を得た。得られた捲縮糸の特性を表１に示す。
【００６９】
［実施例８］
田型中空断面用の口金に変更したこと以外は、実施例１と同様にして、捲縮糸を得た。得られた捲縮糸の特性を表１に示す。
【００７０】
［実施例９］
１，５−ペンタンジアミンとセバシン酸（植物由来）との塩を重合缶に投入し、投入した全原料と同質量の純水を加え、重合缶内を十分に窒素置換した後、撹拌しながら加温を開始した。缶内圧力を最大２ＭＰａに調整しながら最終到達温度を２７０℃とした。目的の相対粘度になるように重合時間を調整した後、溶融ポリマーを水浴中に吐出し、ストランドカッターでチップ化することで、ナイロン５１０チップ（硫酸相対粘度２．７、アミノ末端基濃度３５ｅｑ／ｔｏｎ）を得た。使用チップを上記ナイロン５１０チップに変更したこと以外は、実施例１と同様にして、捲縮糸を得た。得られた捲縮糸の特性を表１に示す。
【００７１】
［実施例１０］
重合工程で１，５−ペンタンジアミンの添加量を調整することによりアミノ末端基濃度を５７ｅｑ／ｔｏｎに調整したＮ５１０チップを使用したこと以外は、実施例９と同様にして、捲縮糸を得た。得られた捲縮糸の特性を表１に示す。
【００７２】
［比較例１］
ε−カプロラクタムの８５質量％水溶液を重合缶に投入し、重合缶内を十分に窒素置換した後、撹拌しながら加温を開始した。缶内圧力を最大１．５ＭＰａに調整しながら最終到達温度を２５５℃とした。目的の相対粘度になるように重合時間を調整した後、溶融ポリマーを水浴中に吐出し、ストランドカッターでチップ化することで、ナイロン６チップ（硫酸相対粘度２．７、アミノ末端基濃度４５ｅｑ／ｔｏｎ）を得た。使用チップを上記ナイロン６チップに変更したこと以外は、実施例１と同様にして、捲縮糸を得た。得られた捲縮糸の特性を表１に示す。
【００７３】
［比較例２］
捲縮ノズル温度を２３５℃に変更したこと以外は、比較例１と同様にして、捲縮糸を得た。得られた捲縮糸の特性を表１に示す。
【００７４】
［比較例３］
口金を田型中空断面用の口金に変更したこと以外は、比較例１と同様にして、捲縮糸を得た。得られた捲縮糸の特性を表１に示す。
【００７５】
【表１】
2013064217.tif 000002
【００７６】
表１から明らかなように、実施例１〜１０の捲縮糸は、バイオマス由来炭素の存在割合が４５％以上であり、カーボンニュートラルへの寄与が高いだけでなく、耐摩耗性に優れ、実用的かつ環境対応型の捲縮糸であると言える。
【００７７】
一方、比較例１〜３の捲縮糸は、バイオマス由来炭素の存在割合が０％であり、カーボンニュートラルへの寄与がなく、本発明の主旨に則さないものである。
【００７８】
また、実施例１の捲縮糸は、比較例１の捲縮糸に比べて、耐摩耗性に優れていることがわかる。同様に、実施例８の捲縮糸は、比較例３の捲縮糸に比べて、耐摩耗性に優れていることがわかる。
【００７９】
さらに、実施例２及び比較例２は、捲縮ノズル温度が２３５℃と、実施例１及び比較例１対比、高温での加熱流体加工を行っているが、実施例２の捲縮糸では、実施例１の捲縮糸対比、捲縮伸長率が大きくなり、また、強度、伸度の低下がほとんどないため、耐摩耗性も高い値で維持されていることがわかる。一方で、比較例２の捲縮糸は、比較例１の捲縮糸対比、物性（強度、伸度、捲縮伸長率）が低下し、それにより耐摩耗性が低下していることがわかる。
【００８０】
加えて、実施例６と実施例７の捲縮糸は、実施例１の捲縮糸対比、アミノ末端基濃度を高くすることにより、染色性が向上していることがわかる。
【００８１】
［実施例１１］
実施例１の捲縮糸を２本を引き揃え、交絡ノズルにて３５個／ｍの交絡を付与することにより混繊された捲縮糸を得た。得られた捲縮糸の特性を表２に示す。
【００８２】
［実施例１２］
実施例１の捲縮糸１本と比較例１の捲縮糸１本を引き揃えたこと以外は、実施例１１と同様にして、混繊された捲縮糸を得た。得られた捲縮糸の特性を表２に示す。
【００８３】
［比較例４］
比較例１の捲縮糸を２本を引き揃えたこと以外は、実施例１１と同様にして、混繊された捲縮糸を得た。得られた捲縮糸の特性を表２に示す。
【００８４】
【表２】
2013064217.tif 000003
【００８５】
表２から明らかなように、実施例１１、１２の捲縮糸は、バイオマス由来炭素の存在割合が４５％以上の捲縮糸を含んでおり、カーボンニュートラルへの寄与が高いだけでなく、耐摩耗性に優れ、実用的かつ環境対応型の捲縮糸であると言える。
【００８６】
一方、比較例４の捲縮糸は、バイオマス由来炭素の存在割合が０％であり、カーボンニュートラルへの寄与がなく、本発明の主旨に則さないものである。
【産業上の利用可能性】
【００８７】
本発明のセバシン酸単位を主成分とするジカルボン酸単位を有するポリアミド捲縮糸は、バイオマス由来炭素の存在割合が４５％以上であることから、カーボンニュートラルへの寄与が高く、環境対応型の捲縮糸として、カーマット、タイルカーペット、ロールカーペット、ラグマット、ダスコンマットといったカーペット用途を中心に好適に使用されるものである。また、石油由来のポリアミド捲縮糸に比べて、耐摩耗性に優れることから、耐摩耗性の要求が高い上級グレートのカーペット用途にも好適に使用されるものである。
【符号の説明】
【００８８】
１  試料（捲縮糸）
２  サンドペーパー
３  ローラー
ｈ  ローラーの回転方向
４  荷重
５  吐出孔断面
ｊ  吐出孔のスリット長
ｋ  吐出孔のスリット幅
【図１】
2013064217.tif 000004
【図２】
2013064217.tif 000005